(57)【要約】【課題】単繊維径が１０００ｎｍ以下のフィラメント糸Ａを含み、かつ優れた消臭性能を有する繊維構造体および該繊維構造体を用いてなる繊維製品を提供する。【解決手段】単繊維径が１０００ｎｍ以下のフィラメント糸Ａを含む繊維構造体であって、前記フィラメント糸Ａが光触媒微粒子を含むことを特徴とする繊維構造体、および該繊維構造体を用いてなる繊維製品。【選択図】なし【特許請求の範囲】
【請求項１】
単繊維径が１０００ｎｍ以下のフィラメント糸Ａを含む繊維構造体であって、前記フィラメント糸Ａが光触媒微粒子を含むことを特徴とする繊維構造体。
【請求項２】
前記フィラメント糸Ａが凝集密着することなくばらけた状態で存在する、請求項１に記載の繊維構造体。
【請求項３】
前記フィラメント糸Ａが、海成分と島成分とからなる海島型複合繊維の海成分を溶解除去して得られた糸条である、請求項１または請求項２に記載の繊維構造体。
【請求項４】
前記フィラメント糸Ａが、ポリエステル中に光触媒微粒子がポリエステル重量対比０．５重量％以上練り込まれたポリエステルで形成される、請求項１〜３のいずれかに記載の繊維構造体。
【請求項５】
前記光触媒微粒子が光触媒酸化チタンである、請求項１〜４のいずれかに記載の繊維構造体。
【請求項６】
前記光触媒微粒子の平均２次粒子径が０．８〜１．２μｍの範囲内である、請求項１〜５のいずれかに記載の繊維構造体。
【請求項７】
前記フィラメント糸Ａが、繊維構造体の全重量に対し３０重量％以上含まれる、請求項１〜６のいずれかに記載の繊維構造体。
【請求項８】
繊維構造体が織物組織または編物組織を有する、請求項１〜７のいずれかに記載の繊維構造体。
【請求項９】
請求項１〜８のいずれかに記載の繊維構造体を用いてなる、アウター用衣料、スポーツ用衣料、インナー用衣料、靴材、おしめや介護用シーツの医療・衛生用品、寝装寝具、椅子やソファーの表皮材、カーテン、カーペット、カーシート地、インテリア用品、および空気清浄機用や浄水器用のフィルター製品からなる群より選択されるいずれかの繊維製品。
【発明の詳細な説明】
【技術分野】
【０００１】
単繊維径が１０００ｎｍ以下のフィラメント糸を含み、かつ優れた消臭性能を有する繊維構造体および該繊維構造体を用いてなる繊維製品に関する。
【背景技術】
【０００２】
近年、快適生活を目指した生活環境の多様化に伴い、消臭性などの各種機能を有する繊維やそれを用いた繊維構造体が提案されている。例えば、消臭性微粒子を含有する繊維形成性熱可塑性高分子化合物を溶融紡糸して得られた機能性繊維（例えば特許文献１参照）や、消臭性微粒子を後加工によりバインダー樹脂を介して繊維構造体に付与して得られた消臭性繊維構造体などが提案されている（例えば特許文献２参照）。
【０００３】
しかしながら、これらの消臭性繊維構造体において、消臭性の点でまだ十分とはいえなかった。
他方、近年では、ナノファイバーと称せられる超極細繊維を用いた繊維構造体が提案されている（例えば特許文献３参照）。
【０００４】
【特許文献１】特開平５−２２２６１４号公報
【特許文献２】特開２００４−２７００４２号公報
【特許文献３】特開２００７−２９１５６７号公報
【発明の開示】
【発明が解決しようとする課題】
【０００５】
本発明は上記の背景に鑑みなされたものであり、その目的は、単繊維径が１０００ｎｍ以下のフィラメント糸Ａを含み、かつ優れた消臭性能を有する繊維構造体および該繊維構造体を用いてなる繊維製品を提供することにある。
【課題を解決するための手段】
【０００６】
本発明者は上記の課題を達成するため鋭意検討した結果、単繊維径が１０００ｎｍ以下のフィラメント糸Ａを含む繊維構造体がある程度の消臭性を有すること、また、かかる繊維構造体に光触媒微粒子を含ませることにより特に優れた消臭性を有することを見出し、さらに鋭意検討を重ねることにより本発明を完成するに至った。
【０００７】
かくして、本発明によれば「単繊維径が１０００ｎｍ以下のフィラメント糸Ａを含む繊維構造体であって、前記フィラメント糸Ａが光触媒微粒子を含むことを特徴とする繊維構造体。」が提供される。
【０００８】
その際、前記フィラメント糸Ａが凝集密着することなく、ばらけた状態で存在することが好ましい。また、前記フィラメント糸Ａが、海成分と島成分とからなる海島型複合繊維の海成分を溶解除去して得られた糸条であることが好ましい。また、前記フィラメント糸Ａが、ポリエステル中に光触媒微粒子がポリエステル重量対比０．５重量％以上練り込まれたポリエステルで形成されることが好ましい。前記光触媒微粒子としては光触媒酸化チタンが好ましい。また、前記光触媒微粒子の平均２次粒子径が０．８〜１．２μｍの範囲内であることが好ましい。
【０００９】
本発明の繊維構造体において、前記フィラメント糸Ａが、繊維構造体の全重量に対し３０重量％以上含まれることが好ましい。また、繊維構造体が織物組織または編物組織を有することが好ましい。
【００１０】
また、本発明によれば、前記の繊維構造体を用いてなる、アウター用衣料、スポーツ用衣料、インナー用衣料、靴材、おしめや介護用シーツの医療・衛生用品、寝装寝具、椅子やソファーの表皮材、カーテン、カーペット、カーシート地、インテリア用品、および空気清浄機用や浄水器用のフィルター製品からなる群より選択されるいずれかの繊維製品が提供される。
【発明の効果】
【００１１】
本発明によれば、単繊維径が１０００ｎｍ以下のフィラメント糸Ａを含み、かつ優れた消臭性能を有する繊維構造体および該繊維構造体を用いてなる繊維製品が得られる。
【発明を実施するための最良の形態】
【００１２】
以下、本発明の実施の形態について詳細に説明する。
まず、フィラメント糸Ａ（以下、「ナノファイバー」と称することもある。）において、その単繊維径（単繊維の直径）が１０００ｎｍ以下（好ましくは１０〜１０００ｎｍ、より好ましくは１００〜９００ｎｍ、特に好ましくは５５０〜９００ｎｍ）の範囲内であることが肝要である。かかる単繊維径を単繊維繊度に換算すると、０．０１ｄｔｅｘ以下に相当する。該単繊維径が１０００ｎｍよりも大きい場合は、本発明の主目的とする優れた消臭性を有する繊維構造体が得られないおそれがあり好ましくない。ここで、単繊維の断面形状が丸断面以外の異型断面である場合には、外接円の直径を単繊維径とする。なお、単繊維径は、透過型電子顕微鏡で繊維の横断面を撮影することにより測定が可能である。また、単繊維繊度のばらつきが−２０％〜＋２０％の範囲内であることが好ましい。
【００１３】
前記フィラメント糸Ａにおいて、フィラメント数は特に限定されないが、優れた消臭性を得る上で５００本以上（より好ましくは２０００〜１００００本）であることが好ましい。また、フィラメント糸Ａの総繊度（単繊維繊度とフィラメント数との積）としては、５〜１５０ｄｔｅｘの範囲内であることが好ましい。
【００１４】
前記フィラメント糸Ａの繊維形態は特に限定されないが、長繊維（マルチフィラメント糸）であることが好ましい。単繊維の断面形状も特に限定されず、丸、三角、扁平、中空など公知の断面形状でよい。また、通常の空気加工、仮撚捲縮加工が施されていてもさしつかえない。
【００１５】
前記フィラメント糸Ａを形成するポリマーの種類としては特に限定されないが、ポリエステル系ポリマーが好ましい。例えば、ポリエチレンテレフタレートやポリトリメチレンテレフタレート、ポリブチレンテレフタレート、ポリ乳酸、ステレオコンプレックスポリ乳酸、第３成分を共重合させたポリエステルなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルでもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００１６】
本発明の繊維構造体は、前記のフィラメント糸Ａを含む繊維構造体であって、前記フィラメント糸Ａが光触媒微粒子を含む。ここで、かかる光触媒微粒子は前記フィラメント糸Ａの表面に付着していてもよいが、フィラメント糸Ａを形成するポリマー中に光触媒微粒子が練り込まれていると、消臭性の耐久性が向上し好ましい。特に、前記のフィラメント糸Ａが、前記のようなポリエステル中に光触媒微粒子がポリエステル重量対比０．５重量％以上（好ましくは０．５〜２．０重量％）練り込まれたポリエステルで形成されることが好ましい。
【００１７】
前記光触媒微粒子としては、光触媒酸化チタンが好適に例示される。該光触媒酸化チタンはアナターゼ型、ルチル型、アモルファス型のいずれでもよく、特に光触媒活性の強さからアナターゼ型酸化チタンが好適である。
【００１８】
前記光触媒微粒子の平均２次粒子径としては、０．８〜１．２μｍの範囲内であることが好ましい。
【００１９】
前記光触媒微粒子は、特開２００４−２７００４２号公報に記載されているように、バインダー樹脂により繊維表面に付着していてもよいが、消臭性の耐久性の点で、前記のように繊維を形成するポリマー中に練りこまれていることが好ましい。
【００２０】
また、本発明の繊維構造体において、フィラメント糸Ａ同士が凝集密着することなく、ばらけた状態で存在することが好ましい。ここで、本発明でいう「ばらけた状態」とは、特開２００７−２９１５６７号公報の図１および図２に示すように、フィラメント糸Ａが互いに独立していることをいう。フィラメント糸Ａがこのようにばらけた状態で存在することにより、繊維構造体は、消臭性能を十分に発現できる。これに対して、特開２００７−２９１５６７号公報の図３および図４に示された、ナノファイバー同士が凝集密着した繊維構造体の場合、消臭性能を十分に発現できないおそれがある。なお、本発明において、「ばらけた状態」とは１００本以上のナノファイバーが密着凝集した単糸塊がないという意味であり、ナノファイバー同士は完全に独立している必要はなく、１００本未満のナノファイバーが凝集密着した単糸塊が存在してもよい。
【００２１】
本発明の繊維構造体において、前記のフィラメント糸Ａが３０重量%以上（より好ましくは５０重量％以上、さらに好ましくは７０重量%以上、特に好ましくは１００重量％）含まれることが好ましい。フィラメント糸Ａの含有量が３０重量％未満では、十分な消臭性が発現されないおそれがある。
【００２２】
本発明の繊維構造体において、繊維構造体の形態としては特に限定されず、織編物、フェルト、糸条、不織布などが例示される。なかでも織編物が好適である。
【００２３】
編物の場合では、Ｄ１／２×Ｃｏ×Ｗｅが１００００以上（より好ましくは２００００〜１０００００）であると、優れた消臭性が得られやすく好ましい。ただし、Ｄは前記マルチフィラメント糸条の総繊度（ｄｔｅｘ）、Ｃｏは２．５４ｃｍあたりのコース数、Ｗｅは２．５４ｃｍあたりのウエール数である。
【００２４】
一方、織物の場合では、下記式により算出されるカバーファクターＣＦが１５００以上（より好ましくは１７００〜３８００）であると、優れた消臭性が得られやすく好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００２５】
なお、繊維構造体が織編物である場合、ナノファイバーはマルチフィラメント糸条として織編物中に配される。その際、マルチフィラメント糸条のナノファイバー数は、５００以上（より好ましくは２０００〜１００００）であることが好ましい。
【００２６】
また、繊維構造体が織物または編物である場合は、目付けは２０ｇ／ｍ２以上（好ましくは２０〜２００ｇ／ｍ２）であることが好ましい。該目付けが２０ｇ／ｍ２未満では、満足な消臭性が得られないおそれがある。
【００２７】
なお、本発明の繊維構造体において、フィラメント糸Ａ以外の他糸条が含まれる場合、かかる他糸条の繊維種類は限定されないが、リサクル性の点でポリエステル繊維糸条が好ましい。
【００２８】
本発明の繊維構造体は、例えば以下の製造方法により製造することができる。すなわち、海成分と島成分とからなり、かつ島成分の径が１０００ｎｍ以下の海島型複合繊維を用いて繊維構造体を得た後、前記の海成分を溶解除去し、必要に応じて高圧水で該繊維構造体を噴射処理することが好ましい。
【００２９】
ここで、海成分を溶解除去した直後、島成分（ナノファイバー）同士は凝集密着しているが、前記の噴射処理により、凝集密着した複数のナノファイバーがばらけた状態で存在することになる。その際、高圧水の圧力としては、３〜１０ＭＰａ（３０〜１００ｋｇｆ／ｃｍ２）の範囲が好ましく、装置としては、スパンレース用ウオーターニードル装置（噴射孔径は０．２ｍｍ以下が好ましい。）や超音波水が好適である。
【００３０】
また、海島型複合繊維としては、以下のものが好適である。すなわち、ポリマーの組合せは、海成分ポリマーが島成分ポリマーよりも溶解性が高い組合せであれば任意であるが、特に溶解速度比（海／島）が２００以上であることが好ましい。かかる溶解速度比が２００未満の場合には、繊維断面中央部の海成分を溶解させている間に繊維断面表層部の島成分の一部も溶解されるため、海成分を完全に溶解除去するためには、島成分の何割かも減量されてしまうことになり、島成分の太さ斑や溶剤浸食による強度劣化が発生して、毛羽やピリングなどの品位に問題が生じやすくなる。
【００３１】
海成分ポリマーは、好ましくは島成分との溶解速度比が２００以上であればいかなるポリマーであってもよいが、特に繊維形成性の良好なポリエステル、ポリアミド、ポリスチレン、ポリエチレンなどが好ましい。例えば、アルカリ水溶液易溶解性ポリマーとしては、ポリ乳酸、超高分子量ポリアルキレンオキサイド縮合系ポリマー、ポリエチレングルコール系化合物共重合ポリエステル、ポリエチレングリコール系化合物と５−ナトリウムスルホン酸イソフタル酸の共重合ポリエステルが好適である。また、ナイロン６は、ギ酸溶解性があり、ポリスチレン・ポリエチレンはトルエンなど有機溶剤に非常によく溶ける。なかでも、アルカリ易溶解性と海島断面形成性とを両立させるため、ポリエステル系のポリマーとしては、５−ナトリウムスルホイソフタル酸６〜１２モル％と分子量４０００〜１２０００のポリエチレングルコールを３〜１０重量％共重合させた固有粘度が０．４〜０．６のポリエチレンテレフタレート系共重合ポリエステルが好ましい。ここで、５−ナトリウムイソフタル酸は親水性と溶融粘度向上に寄与し、ポリエチレングリコール（ＰＥＧ）は親水性を向上させる。なお、ＰＥＧは分子量が大きいほど、その高次構造に起因すると考えられる親水性増加効果が大きくなるが、反応性が悪くなってブレンド系になるため、耐熱性・紡糸安定性などの点から好ましくなくなる。また、共重合量が１０重量％以上になると、本来溶融粘度低下作用があるので、あまり好ましくなく、上記の範囲で、両成分を共重合することが好ましい。
【００３２】
一方、島成分ポリマーは、海成分との溶解速度差があればいかなるポリマーであってもよいが、前記のように繊維形成性のポリエチレンテレフタレートやポリトリメチレンテレフタレート、ポリブチレンテレフタレート、ポリ乳酸、第３成分を共重合させたポリエステルなどのポリエステルが好ましい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。特に、前記のように、ポリエステル中に光触媒微粒子がポリエステル重量対比０．５重量％以上練り込まれたポリエステルであることが好ましい。
【００３３】
上記の海成分ポリマーと島成分ポリマーからなる海島型複合繊維は、溶融紡糸時における海成分の溶融粘度が島成分ポリマーの溶融粘度よりも大きいことが好ましい。かかる関係にある場合には、海成分の複合重量比率が４０％未満と少なくなっても、島同士が接合したり、島成分の大部分が接合して海島型複合繊維とは異なるものになり難い。
【００３４】
好ましい溶融粘度比（海／島）は、１．１〜２．０、特に１．３〜１．５の範囲である。この比が１．１倍未満の場合には溶融紡糸時に島成分が接合しやすくなり、一方２．０倍を越える場合には、粘度差が大きすぎるために紡糸調子が低下しやすい。
【００３５】
次に島数は、多いほど海成分を溶解除去して極細繊維を製造する場合の生産性が高くなり、しかも得られるナノファイバーの細さも顕著となってナノファイバー特有の柔らかさ、滑らかさを表現することができる点で１００以上（より好ましくは３００〜１０００）であることが好ましい。ここで、島数が１００未満の場合には、海成分を溶解除去しても極細繊度の単糸からなるハイマルチフィラメント糸を得ることができず本発明の目的を達成することができないおそれがある。なお、島数があまりに多くなりすぎると紡糸口金の製造コストが高くなるだけでなく、加工精度自体も低下しやすくなるので１００００以下とするのが好ましい。
【００３６】
次に、島成分の径は、１０００ｎｍ以下（好ましくは１０〜１０００ｎｍ）とする必要がある。また、海島複合繊維断面内の各島は、その径が均一であるほど海成分を除去して得られる編地の品位や耐久性が向上するので好ましい。
【００３７】
前記の海島型複合繊維において、その海島複合重量比率（海：島）は、４０：６０〜５：９５の範囲が好ましく、特に３０：７０〜１０：９０の範囲が好ましい。かかる範囲であれば、島間の海成分の厚みを薄くすることができ、海成分の溶解除去が容易となり、島成分の極細繊維への転換が容易になるので好ましい。ここで海成分の割合が４０％を越える場合には海成分の厚みが厚くなりすぎ、一方５％未満の場合には海成分の量が少なくなりすぎて、島間に接合が発生しやすくなる。
【００３８】
前記の海島型複合繊維において、その島間の海成分厚みが５００ｎｍ以下、特に２０〜２００ｎｍの範囲が適当であり、該厚みが５００ｎｍを越える場合には、該厚い海成分を溶解除去する間に島成分の溶解が進むため、島成分間の均質性が低下するだけでなく、毛羽やピリングなど着用時の欠陥や染め斑も発生しやすくなる。
【００３９】
前記の海島型複合繊維は、例えば以下の方法により容易に製造することができる。すなわち、まず溶融粘度が高く且つ易溶解性であるポリマーと溶融粘度が低く且つ難溶解性のポリマーとを、前者が海成分で後者が島成分となるように溶融紡糸する。ここで、海成分と島成分の溶融粘度の関係は重要で、海成分の比率が小さくなって島間の厚みが小さくなると、海成分の溶融粘度が小さい場合には島間の一部の流路を海成分が高速流動するようになり、島間に接合が起こりやすくなるので好ましくない。
【００４０】
溶融紡糸に用いられる紡糸口金としては、島成分を形成するための中空ピン群や微細孔群を有するものなど任意のものを用いることができる。例えば中空ピンや微細孔より押し出された島成分とその間を埋める形で流路を設計されている海成分流とを合流し、これを圧縮することにより海島断面形成がなされるいかなる紡糸口金でもよい。
【００４１】
吐出された海島型断面複合繊維は、冷却風によって固化され、好ましくは４００〜６０００ｍ／分で溶融紡糸された後に巻き取られる。得られた未延伸糸は、別途延伸工程をとおして所望の強度・伸度・熱収縮特性を有する複合繊維とするか、あるいは、一旦巻き取ることなく一定速度でローラーに引き取り、引き続いて延伸工程をとおした後に巻き取る方法のいずれでも構わない。
【００４２】
ここで、特に微細な島径を有する海島型複合繊維を高効率で製造するために、通常のいわゆる配向結晶化を伴うネック延伸（配向結晶化延伸）に先立って、繊維構造は変化させないで繊維径のみを極細化する流動延伸工程を採用することが好ましい。流動延伸を容易とするため、熱容量の大きい水媒体を用いて繊維を均一に予熱し、低速で延伸することが好ましい。このようにすることにより延伸時に流動状態を形成しやすくなり、繊維の微細構造の発達を伴わずに容易に延伸することができる。このプロセスでは、特に海成分および島成分が共にガラス転移温度１００℃以下のポリマーであることが好ましく、なかでもポリエチレンテレフタレート、ポリブチレンテレフタレート、ポリ乳酸、ポリトリメチレンテレフタレート等のポリエステルに好適である。具体的には６０〜１００℃、好ましくは６０〜８０℃の範囲の温水バスに浸漬して均一加熱を施し、延伸倍率は１０〜３０倍、供給速度は１〜１０ｍ／分、巻取り速度は３００ｍ／分以下、特に１０〜３００ｍ／分の範囲で実施することが好ましい。予熱温度不足および延伸速度が速すぎる場合には、目的とする高倍率延伸を達成することができなくなる。
【００４３】
得られた流動状態で延伸された延伸糸は、その強伸度などの機械的特性を向上させるため、定法にしたがって６０〜２２０℃の温度で配向結晶化延伸する。該延伸条件がこの範囲外の温度では、得られる繊維の物性が不十分なものとなる。なお、この延伸倍率は、溶融紡糸条件、流動延伸条件、配向結晶化延伸条件などによって変わってくるが、該配向結晶化延伸条件で延伸可能な最大延伸倍率の０．６〜０．９５倍で延伸すればよい。
【００４４】
以上に説明した海島型複合繊維を、無撚あるいは必要に応じて追撚した上で、必要に応じて他糸条とともに織編物などの繊維構造体を得た後、前記の海成分をアルカリ水溶液で溶解除去し、前記のように高圧水で該繊維構造体を噴射処理することにより、ナノファイバー同士をばらけた状態にすることができる。
【００４５】
なお、前記のアルカリ水溶液による海成分の溶解除去処理の前および／または後に染色加工を施してもよい。さらに、常法の親水加工、起毛加工、紫外線遮蔽あるいは制電剤、さらには、抗菌剤、消臭剤、防虫剤、蓄光剤、再帰反射剤、マイナスイオン発生剤等の機能を付与する各種加工を付加適用してもよい。
【００４６】
かくして得られた繊維構造体において、光触媒微粒子を含むフィラメント糸Ａはその単繊維径が１０００ｎｍ以下と極めて小さいので、繊維の表面積が大きくなり優れた消臭性能を呈する。特に、フィラメント糸Ａ同士が凝集密着することなく、ばらけた状態で存在していると特に優れた消臭性能を呈する。
【００４７】
本発明の繊維構造体は、前記の繊維構造体を含む、アウター用衣料、スポーツ用衣料、インナー用衣料、靴材、おしめや介護用シーツの医療・衛生用品、寝装寝具、椅子やソファーの表皮材、カーテン、カーペット、カーシート地、インテリア用品、および空気清浄機用や浄水器用のフィルター製品からなる群より選択されるいずれかの繊維製品である。
かかる繊維製品は前記の繊維構造体を含んでいるので優れた消臭性能を呈する。
【実施例】
【００４８】
次に本発明の実施例及び比較例を詳述するが、本発明はこれらによって限定されるものではない。なお、実施例中の各測定項目は下記の方法で測定した。
【００４９】
＜溶融粘度＞乾燥処理後のポリマーを紡糸時のルーダー溶融温度に設定したオリフィスにセットして５分間溶融保持したのち、数水準の荷重をかけて押し出し、そのときのせん断速度と溶融粘度をプロットする。そのプロットをなだらかにつないで、せん断速度−溶融粘度曲線を作成し、せん断速度が１０００秒−１の時の溶融粘度を見る。
【００５０】
＜溶解速度＞海・島成分の各々０．３φ−０．６L×２４Hの口金にて１０００〜２０００m/分の紡糸速度で糸を巻き取り、さらに残留伸度が３０〜６０％の範囲になるように延伸して、８４ｄｔｅｘ／２４ｆｉｌのマルチフィラメントを作製する。これを各溶剤にて溶解しようとする温度で浴比１００にて溶解時間と溶解量から、減量速度を算出した。
【００５１】
＜ナノファイバーのばらけ状態＞繊維構造体を液体窒素に浸漬して固まらせた後カットした後、断面（縦６１μｍ×横８０μｍ、面積４８８０μｍ２）を電子顕微鏡で１０箇所撮影し（倍率１５００倍）、１００本以上のナノファイバーが凝集密着したナノファイバー塊の合計個数をカウントした。合計個数が０個の場合は合格、１個以上の場合は不合格である。
【００５２】
＜目付＞ＪＩＳ  Ｌ１０９６  ６．４．２に従って測定した。
【００５３】
＜消臭性能＞社団法人繊維評価技術協議会が定める消臭／機器分析試験実施マニュアル記載の方法を用い、放置中は紫外線ランプをUV強度０．１２Ｗ／ｍ２にて照射し消臭性能を測定した。
【００５４】
［実施例１］
島成分としてポリエチレンテレフタレート（２８０℃における溶融粘度が１２００ポイズ、平均２次粒子径が０．８μｍのアナターゼ型光触媒酸化チタン粒子を１．０重量％含有する）、海成分として５−ナトリウムスルホイソフタル酸６モル％と数平均分子量４０００のポリエチレングリコール６重量％を共重合したポリエチレンテレフタレート（２８０℃における溶融粘度が１７５０ポイズ）を用い（溶解速度比（海／島）＝２３０）、海：島＝３０：７０、島数＝８３６の海島型複合未延伸繊維を、紡糸温度２８０℃、紡糸速度１５００ｍ／分で溶融紡糸して一旦巻き取った。
【００５５】
得られた未延伸糸を、延伸温度８０℃、延伸倍率２．５倍でローラー延伸し、次いで１５０℃で熱セットして巻き取った。得られた海島型複合延伸糸（フィラメント糸Ａ用）は５５ｄｔｅｘ／１０ｆｉｌであり、透過型電子顕微鏡ＴＥＭによる繊維横断面を観察したところ、島の形状は丸形状でかつ島の径は７００ｎｍであった。
【００５６】
ついで、経糸用として、通常の通常のポリエチレンテレフタレートマルチフィラメント（３５デシテックス７２フィラメント）を無撚にて整経した、一方で、緯糸用として、前述の海島型複合延伸糸を用意した。そして、通常のラピア織機を使用して、織密度を経、緯ともに１９０本／２．５４ｃｍにて平織物を製織し、織物を得た。
【００５７】
そして、該織物を温度５５℃の２．５％水酸化ナトリウム水溶液にて上記海島型複合繊維の海成分のみを溶解した。その後、温度１２０℃、キープ時間２０分にて通常のリラックス、温度１３０℃、キープ時間４５分にて通常の染色加工を施した。さらに、温度１８０℃、時間１分で乾熱ファイナルセットを施した。
【００５８】
次いで、この織物に対し、スパンレース用のウオーターニードル装置（噴射孔径：０．１ｍｍ、孔ピッチ：１．０ｍｍ、孔配列：２列千鳥）にて、水圧６０ｋｇ／ｃｍ２、編地の送り速度２ｍ／分、編地の支持メッシュ：５０メッシュの条件で高圧水を噴射した。
【００５９】
得られた織物において、目付けは５０ｇ／ｍ２であり、光触媒酸化チタンを１．０重量％含有する、単繊維径が７００ｎｍのフィラメント糸が５０重量％含まれていた。また、単繊維径が９．１μｍのポリエチレンテレフタレートマルチフィラメントが５０重量％含まれていた。該織物においてナノファイバー同士が凝集密着することなく、ばらけた状態で存在しており、ナノファイバー塊の個数は０個であった。
【００６０】
該織物を用いて、各臭気成分に対する消臭性能試験を行ったところ、評価時間２時間にて、アンモニア９５％、酢酸９７％、アセトアルデヒド９１％、イソ吉草酸１００％、ノネナール１００％と高い消臭率を示した。
次いで、該織物を用いてアウター用衣料を得て着用したところ優れた消臭性能を有するものであった。
【００６１】
［比較例１］
実施例１において、海島型複合繊維の島成分として光触媒粒子を含有しないポリエチレンテレフタレートを用いたこと以外は、すべて実施例１と同様にして、織物を得た。
得られた織物において、目付けは４９ｇ／ｍ２であった。該織物を用いて、各臭気成分に対する消臭性能試験を行ったところ、評価時間２時間にて、アンモニア２８％、酢酸９３％、アセトアルデヒド０％、イソ吉草酸９８％、ノネナール８４％と一部の臭気に対して効果が低い結果を示した。
【００６２】
［比較例２］
平均２次粒子径が０．８μｍのアナターゼ型光触媒酸化チタン粒子を１．０重量％含有する、ポリエチレンテレフタレートマルチフィラメント（３５デシテックス７２フィラメント、単繊維径６．７μｍ）を無撚にて用いた以外は、すべて実施例１と同様にして、織物を得た。
得られた織物において、目付けは４９ｇ／ｍ２であった。該織物を用いて、各臭気成分に対する消臭性能試験を行ったところ、評価時間２時間にて、酢酸５５％、イソ吉草酸７０％、ノネナール６０％と、実施例１のものより効果が低いものであった。
【００６３】
［比較例３］
緯糸に通常のポリエチレンテレフタレートマルチフィラメント（３５デシテックス７２フィラメント、単繊維径６．７μｍ）を無撚にて用いた以外は、すべて実施例１と同様にして、織物を得た。
得られた織物において、目付けは４９ｇ／ｍ２であった。該織物を用いて、各臭気成分に対する消臭性能試験を行ったところ、評価時間２時間にて、酢酸２５％、イソ吉草酸７％、ノネナール３％と一部の臭気に対して、極めて効果が低い結果を示した。
【産業上の利用可能性】
【００６４】
本発明によれば、単繊維径が１０００ｎｍ以下のフィラメント糸Ａを含み、かつ優れた消臭性能を有する繊維構造体および該繊維構造体を用いてなる繊維製品が提供され、その工業的価値は極めて大である。